FR 2933414 A1 20100108 FR 0854598 A 20080707 B08/1525FR GD/CV/SM AM 2493 Société Anonyme dite : ARKEMA FRANCE Polyamide, composition comprenant un tel polyamide et leurs utilisations. Invention de : Guillaume Lê Julien Jouanneau Thierry Briffaud POLYAMIDE, COMPOSITION COMPRENANT UN TEL POLYAMIDE ET LEURS UTILISATIONS La présente invention se rapporte à un polyamide, à son procédé de préparation ainsi qu'à ses utilisations, notamment dans la fabrication d'objets divers, comme des biens de consommation courante tels que des équipements électriques, électroniques ou automobiles, du matériel chirurgical, de l'emballage ou encore des articles de sport. L'invention se rapporte également à une composition comprenant un tel polyamide ainsi qu'aux utilisations de cette composition, notamment dans la fabrication de tout ou partie des objets qui viennent d'être énumérés ci-dessus. On connaît à ce jour des polyamides obtenus par polycondensation de diamines, telle que la butanediamine, également dénommée tétraméthylènediamine ou encore 1,4-diaminobutane, et de diacides. De tels polyamides sont particulièrement intéressants, car ils présentent de nombreuses propriétés comme, par exemple, une très bonne résistance aux hautes températures et une cristallinité marquée. La littérature sur ces polyamides notés PA 4.Y est abondante, quelle que soit la nature du diacide Y, qu'il soit aliphatique ou aromatique. Le document High Perform.Polym. 11, (1999), 387-394, Cor Koning and al. porte sur les polyamides PA 4.10 et 4.12. Il en décrit les caractéristiques physico-chimiques, le procédé d'obtention et leurs propriétés physiques et mécaniques. La demande de brevet EP 0 382 277 décrit une composition de résine polyamide de formule PA 4.6/6 présentant des propriétés améliorées. La demande de brevet US 5 084 552 décrit un terpolyamide PA 4.6/4T/4I, T désignant l'acide téréphtalique et I désignant l'acide isophtalique, ce terpolymère présentant des propriétés améliorées en terme de stabilité et de rigidité. Ces polyamides obtenus à partir de butanediamine sont particulièrement intéressants pour les domaines de l'automobile et de l'électrique/électronique grâce à leur excellente tenue thermique. Cependant, les préoccupations environnementales des dernières années militent en faveur de la mise au point de matériaux, qui répondent le plus possible aux préoccupations de développement durable, en limitant notamment les approvisionnements en matières premières issues de l'industrie pétrolière pour leur fabrication. Le but de la présente invention est donc de proposer un polyamide possédant au moins certaines des propriétés énoncées ci-dessus tout en comportant, dans leur structure, 5 des motifs issus de matière première renouvelable. D'autres caractéristiques, aspects, objets et avantages de la présente invention apparaîtront encore plus clairement à la lecture de la description et des exemples qui suivent. De manière générale, les polyamides comprennent au moins deux motifs 10 répétitifs identiques ou distincts, ces motifs étant formés à partir des deux monomères, ou comonomères, correspondants. Les polyamides sont donc préparés à partir de deux ou plusieurs monomères, ou comonomères, choisis parmi un aminoacide, un lactame et/ou un diacide carboxylique et une diamine. Le but de l'invention est atteint par un polyamide comprenant au moins deux 15 motifs et répondant à la formulation générale suivante : 4.Y dans laquelle 4 désigne la butanediamine, et Y représente un diacide carboxylique aliphatique linéaire comportant de 7 à 11 atomes de carbone (bornes comprises), 20 caractérisé en ce que la butanediamine comporte du carbone organique d'origine renouvelable déterminé selon la norme ASTM D6866. Ainsi, le polyamide selon l'invention peut être un homopolyamide, lorsqu'il ne comporte que des motifs X.Y identiques. Le polyamide selon l'invention peut également être un copolyamide, lorsqu'il comporte au moins deux motifs X.Y distincts. 25 Généralement, les copolyamides sont notés X.Y/Z, permettant de distinguer les différents comonomères. De préférence, le polyamide selon l'invention est un homopolyamide. Une matière première renouvelable est une ressource naturelle, animale ou végétale, dont le stock peut se reconstituer sur une période courte à l'échelle humaine. Il faut en particulier que ce stock puisse se renouveler aussi vite qu'il est consommé. A la différence des matériaux issus de matières fossiles, les matières premières renouvelables contiennent du 14C. Tous les échantillons de carbone tirés d'organismes vivants (animaux ou végétaux) sont en fait un mélange de 3 isotopes : 12C (représentant environ 98,892 %), 13C (environ 1,108 %) et 14C (traces: 1,2.10-10 %). Le rapport 14C/12C des tissus vivants est identique à celui de l'atmosphère. Dans l'environnement, le 14C existe sous deux formes prépondérantes : sous forme minérale, c'est-à-dire de gaz carbonique (CO2), et sous forme organique, c'est-à-dire de carbone intégré dans des molécules organiques. Dans un organisme vivant, le rapport 14C/12C est maintenu constant par le métabolisme car le carbone est continuellement échangé avec l'environnement extérieur. La proportion de 14C étant constante dans l'atmosphère, il en est de même dans l'organisme, tant qu'il est vivant, puisqu'il absorbe ce 14C au même titre que le 12C ambiant. Le rapport moyen de 14C/12C est égal à 1,2x10-12. Le 12C est stable, c'est-à-dire que le nombre d'atomes de 12C dans un échantillon donné est constant au cours du temps. Le 14C, lui, est radioactif (chaque gramme de carbone d'un être vivant contient suffisamment d'isotopes 14C pour donner 13,6 désintégrations par minute) et le nombre de tels atomes dans un échantillon décroît au cours du temps (t) selon la loi : n = no exp(-at), dans laquelle: - no est le nombre de 14C à l'origine (à la mort de la créature, animal ou plante), - n est le nombre d'atomes 14C restant au bout du temps t, - a est la constante de désintégration (ou constante radioactive) ; elle est reliée à la demi-vie. La demi-vie (ou période) est la durée au bout de laquelle un nombre quelconque de noyaux radioactifs ou de particules instables d'une espèce donnée, est réduit de moitié par désintégration ; la demi-vie T1/2 est reliée à la constante de désintégration a par la formule aT1/2=ln 2. La demi-vie du 14C vaut 5730 ans. Compte tenu de la demi-vie (T1/2) du 14C, la teneur en 14C est sensiblement constante depuis l'extraction des matières premières renouvelables, jusqu'à la fabrication des polyamides selon l'invention et même jusqu'à la fin de leur utilisation. Les polyamides selon l'invention comporte du carbone organique (c'est-à-dire du carbone intégré dans des molécules organiques) issu de matières premières d'origine renouvelables, ce qui peut être certifié par détermination de la teneur en 14C selon l'une des méthodes décrites dans la norme ASTM D6866-06 (Standard Test Methods for Determining the Biobased Content of Natural Range Materials Using Radiocarbon and Isotope Ratio Mass Spectrometry Analysis ). Cette norme ASTM D6866-06 comporte trois méthodes de mesure de carbone organique issu de matières premières renouvelables, dénommé en langue anglaise biobased carbon. Les proportions indiquées pour les polyamides de l'invention sont de préférence mesurées selon la méthode par spectrométrie de masse ou la méthode par spectrométrie à scintillation liquide décrites dans cette norme. Par conséquent, la présence de 14C dans un matériau, et ce quelle qu'en soit la quantité, donne une indication sur l'origine des molécules le constituant, à savoir qu'une certaine fraction provient de matières premières renouvelables et non plus de matériaux fossiles. Les mesures effectuées par les méthodes décrites dans la norme ASTM D6866-06 permettent ainsi de distinguer les monomères ou les réactifs de départs issus de matières renouvelables des monomères ou réactifs issus de matériaux fossiles. Ces mesures ont un rôle de test. Ainsi, en utilisant la butanediamine obtenue à partir d'une matière première renouvelable, on obtient des polyamides qui présentent des propriétés mécaniques, chimiques et thermiques de l'ordre de celles des polyamides de l'art antérieur obtenus à partir de la butanediamine issue de la pétrochimie, ceci répondant au moins à l'une des préoccupations de développement durable évoquées ci-dessus, à savoir le fait de limiter l'utilisation des ressources fossiles. En d'autres termes, le monomère X du polyamide est obtenu à partir de la butanediamine (ou 1,4-diaminobutane), elle-même pouvant provenir intégralement de matières premières renouvelables, que l'on identifie à partir de la norme ASTM D6866. La teneur exprimée en pourcentage de carbone organique renouvelable dans le polyamide selon l'invention, notée %Corg.renouv, est strictement supérieure à 0, la teneur %Corg.renouv répondant à l'équation (I) suivante : LFixCi+LFkxCk' %Corg.renouv k x 1 00 LF1xCj+LFixCi+LFkxCk j i k / (1) avec i = monomère(s) issu(s) de matières premières 100% renouvelables, j = monomère(s) issu(s) de matières premières 100% fossiles, k = monomère(s) issu(s) en partie de matières premières renouvelables, Fi, Fj, Fk = fraction(s) molaire(s) respective(s) des monomères i, j et k dans 10 le polyamide, Ci, Cj, Ck = nombre respectif d'atomes de carbone des monomères i, j et k dans le polyamide, Ck' = nombre d'atomes de carbone organique renouvelable dans le(s) monomère(s) k, 15 la nature (renouvelable ou fossile), c'est-à-dire la provenance de chacun des monomères i, j et k étant déterminée selon une des méthodes de mesure de la norme ASTM D6866. Les (co)monomères X et Y sont des monomères i, j et k au sens de l'équation (I). De préférence, le polyamide contient une teneur %Corg.renouv supérieure ou égale à 20 10%, avantageusement supérieure ou égale à 20%, de préférence supérieure ou égale à 50%. Lorsque le polyamide selon l'invention présente une teneur %Corg renouv supérieure ou égale à 50%, il répond aux critères d'obtention de la certification "Biomass Pla" du JBPA, certification qui repose également sur la norme ASTM D6866. Le 25 polyamide selon l'invention peut en outre valablement porter le label "Bio-mass-based" de l'Association JORA. Par exemple, le ou les (co)monomères peuvent être issus de ressources renouvelables, telles que les huiles végétales ou les polysaccharides naturels tels que l'amidon ou la cellulose, l'amidon pouvant être extrait, par exemple, du maïs ou de la pomme de terre. Ce ou ces (co)monomères, ou produits de départ, peuvent en particulier provenir de divers procédés de transformation, notamment de procédés chimiques classiques, mais également de procédés de transformation par voie enzymatique ou encore par bio-fermentation. Lorsque le polyamide est un copolyamide, il ne peut comporter 100% en masse de carbone organique issu de matières premières renouvelables par rapport à la masse 10 totale de carbone du copolyamide. Par exemple, la butanediamine peut être obtenue par amination de l'acide succinique, lui-même obtenu par transformation enzymatique, notamment la fermentation de sucres ou de matières comportant du sucre, issus de l'amidon pouvant être extrait, par exemple, du blé, du maïs, de la betterave, de la pomme de terre ou de la canne à sucre. 15 Il est également possible d'obtenir directement la butanediamine par fermentation de solution nutritive par des micro-organismes génétiquement modifiés. On pourra en particulier se reporter à l'enseignement du document WO 06/0056034. Selon un premier aspect de l'invention, le polyamide est un homopolyamide répondant à la formule 4.Y décrite ci-dessus. 20 Plus particulièrement, dans la formule 4.Y du polyamide selon l'invention, 4 désigne la butanediamine et Y désigne un diacide carboxylique aliphatique linéaire comportant de 7 à 11 atomes de carbone, c'est-à-dire qu'il est choisi parmi l'acide heptanedioïque (y=7), l'acide octanedioïque (y=8), l'acide azélaïque (y=9), l'acide sébacique (y=10) et l'acide undécanedioïque (y=l 1). 25 Parmi toutes les combinaisons possibles pour les polyamides 4.Y, on retiendra en particulier les polyamides répondant à l'une des formules choisies parmi 4.9 et 4.10. Les proportions molaires en butanediamine et en diacide sont préférentiellement stoechiométriques. L'homopolyamide selon l'invention peut comporter des monomères butanediamine provenant de ressources renouvelables, et éventuellement de ressources fossiles. Avantageusement, l'homopolyamide ne comporte que de la butanediamine d'origine renouvelable déterminée selon la norme ASTM D6866. Dans cette éventualité, le polyamide présente une teneur %Corg.renouv pouvant atteindre 100%. Le monomère Y (diacide) peut provenir de ressources fossiles et/ou de ressources renouvelables. Dans ce dernier cas, on augmente la proportion de carbone organique dans le polyamide final. Selon un deuxième aspect de l'invention, le polyamide est un copolyamide et peut 10 comprendre au moins deux motifs distincts et répondre à la formulation générale suivante : 4.Y/Z dans laquelle 4 et Y sont tels que définis ci-dessus pour l'homopolyamide, Z étant choisi parmi un motif obtenu à partir d'un aminoacide, un motif 15 obtenu à partir d'un lactame et un motif répondant à la formule (diamine en Ca).(diacide en Cb), avec a représentant le nombre de carbones de la diamine et b représentant le nombre de carbones du diacide, a et b étant chacun compris entre 4 et 36. Le copolyamide selon l'invention peut comporter des monomères butanediamine notés 4 provenant de ressources renouvelables, et éventuellement de ressources fossiles. 20 Avantageusement, la butanediamine ne comporte que du carbone d'origine renouvelable déterminée selon la norme ASTM D6866. Lorsque Z représente un aminoacide, il peut être choisi parmi l'acide 9-aminononanoïque (Z=9), l'acide l0-aminodécanoïque (Z=10), l'acide 12-aminododécanoïque (Z=12) et l'acide 11-aminoundécanoïque (Z=11) ainsi que ses dérivés, 25 notamment l'acide N-heptyl-11-aminoundécanoïque. A la place d'un aminoacide, on pourrait également envisager un mélange de deux, trois,... ou plusieurs aminoacides. Toutefois, les copolyamides formés comprendraient alors trois, quatre,. .. ou plus, motifs, respectivement. Lorsque Z représente un lactame, il peut être choisi parmi la pyrrolidinone, la piperidinone, le caprolactame (Z=6), l'énantholactame, le caprylolactame, le pelargolactame, le décanolactame, l'undecanolactame, et le lauryllactame (Z=12). Parmi les combinaisons envisageables, les copolyamides suivants présentent un intérêt particulièrement marqué : il s'agit des copolyamides répondant à l'une des formules choisies parmi 4.9/6, 4.9/12, 4.10/6 et 4.10/12. Dans une version avantageuse de l'invention, la teneur molaire en Z dans le copolyamide final est comprise entre 0 (valeur non comprise) et 80% (valeur comprise), la teneur molaire en butanediamine étant comprise entre 50 (valeur non comprise) et 10% (valeur comprise) et la teneur molaire en diacide Y étant également comprise entre 50 (valeur non comprise) et 10% (valeur comprise). Lorsque le motif Z est un motif répondant à la formule (diamine en Ca).(diacide en Cb), le motif (diamine en Ca) est de formule H2N-(CH2)a-NH2, lorsque la diamine est aliphatique et linéaire. Préférentiellement, le monomère (diamine en Ca) est choisie parmi la butanediamine (a=4), la pentanediamine (a=5), l'hexanediamine (a=6), l'heptanediamine (a=7), l'octanediamine (a=8), la nonanediamine (a=9), la décanediamine (a=10), l'undécanediamine (a=11), la dodécanediamine (a=12), la tridécanediamine (a=13), la tetradécanediamine (a=14), l'hexadécanediamine (a=16), l'octadécanediamine (a=18), l'octadécènediamine (a=18), l'eicosanediamine (a=20), la docosanediamine (a=22) et les diamines obtenues à partir d'acides gras. Lorsque le monomère (diamine en Ca) est la butanediamine, elle peut être d'origine renouvelable et/ou d'origine fossile. Lorsque le monomère (diamine en Ca) est cycloaliphatique, elle est choisie parmi la bis(3,5-dialkyl-4-aminocyclohexyl)methane, la bis(3,5-dialkyl-4- aminocyclohexyl)ethane, la bis(3,5-dialkyl-4-aminocyclo-hexyl)propane, la bis(3,5- dialkyl-4-aminocyclo-hexyl)butane, la bis-(3-méthyl-4-aminocyclohexyl)-méthane (BMACM ou MACM), la p-bis(aminocyclohexyl)-methane (PACM) et l'isopropylidenedi(cyclohexylamine) (PACP). Elle peut également comporter les squelettes carbonés suivants : norbornyl méthane, cyclohexylméthane, dicyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). Lorsque le monomère (diamine en Ca) est arylaromatique, elle est choisie parmi la 1,3-xylyléne diamine et la 1,4-xylyléne diamine. Lorsque le monomère (diacide en Cb) est aliphatique et linéaire, il est choisi parmi l'acide succinique (y=4), ), l'acide pentanedioïque (y=5), l'acide adipique (y=6), l'acide heptanedioïque (y=7), l'acide octanedioïque (y=8), l'acide azélaïque (y=9), l'acide sébacique (y=10), l'acide undécanedioïque (y=11), l'acide dodécanedioïque (y=12), l'acide brassylique (y=13), l'acide tetradécanedioïque (y=14), l'acide hexadécanedioïque (y=16), l'acide octadécanedioïque (y=18), l'acide octadécanedioïque (y=18), l'acide eicosanedioïque (y=20), l'acide docosanedioïque (y=22) et les dimères d'acides gras contenant 36 cabones. Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide lino léïque et l'acide oléïque), comme décrit notamment dans le document EP 0 471 566. Lorsque le diacide est cycloaliphatique, il peut comporter les squelettes carbonés suivants : norbornyl méthane, cyclohexylméthane, dicyclohexylméthane, dicyclohexylpropane, di(méthylcyclohexyl), di(methylcyclohexyl)propane. Lorsque le diacide est aromatique, il est choisi parmi l'acide téréphtalique (noté T), isophtalique (noté I) et les diacides naphtaléniques. On exclut bien évidemment le cas particulier où le motif (diamine en Ca).(diacide en Cb) est strictement identique au motif 4.Y, le monomère (diamine en Ca) étant une butanediamine que celle-ci soit d'origine renouvelable et/ou d'origine fossile. En effet, dans cette hypothèse particulière, on est en présence d'un homopolyamide déjà envisagé selon le premier aspect de l'invention. Parmi toutes les combinaisons possibles pour les copolyamides 4.Y/Z dans lesquelles Z est un motif (diamine en Ca).(diacide en Cb), on retiendra en particulier les copolyamides répondant à l'une des formules choisies parmi 4.9/4.T, 4.9/4.I, 4.10/4.T, 4.10/4.I, 4.9/4.6, 4.10/4.6, 4.9/4.12 et 4.10/4.12. Selon un autre aspect de l'invention, le copolyamide comprend en outre au moins un troisième motif et répond à la formulation générale suivante : 4.Y/Z/A dans laquelle A étant choisi parmi un motif obtenu à partir d'un aminoacide, un motif obtenu à partir d'un lactame et un motif répondant à la formule (diamine en Cd).(diacide en Ce), avec d représentant le nombre de carbones de la diamine et e représentant le nombre de carbones du diacide, d et e étant chacun compris entre 4 et 36. Dans la formule 4.Y/Z/A, on se reportera à ce qui a été précédemment décrit pour les (co)monomères ou motifs 4.Y d'une part, et Z d'autre part. Dans cette même formule, le motif A a la même signification que le motif Z défini ci-dessus. Bien évidemment, on exclut le cas particulier où le motif A est strictement identique au motif Z. Parmi toutes les combinaisons possibles pour les copolyamides 4.Y/Z/A, on retiendra en particulier les copolyamides répondant à l'une des formules choisies parmi 4.9/6/4.T, 4.9/6/4.I, 4.10/6/4.T, 4.10/6/4.I, 4.9/6/4.6, 4.10/6/4.6, 4.9/6/4.12, 4.10/6/4.12, 4.9/12/4.T, 4.9/12/4.I, 4.10/12/4.T, 4.10/12/4.I, 4.9/12/4.6, 4.10/12/4.6, 4.9/12/4.12, 4.10/12/4.12, 4.9/11/4.T, 4.9/11/4.I, 4.10/11/4.T, 4.10/11/4.I, 4.9/11/4.6, 4.10/11/4.6, 4.9/11/4.12 et 4.10/11/4.12. Les motifs Z et A peuvent provenir de ressources fossiles et/ou de ressources 25 renouvelables, augmentant ainsi la proportion de carbone organique dans le copolyamide final. L'invention porte également sur un procédé de préparation d'un polyamide tel que défini ci-dessus comprenant au moins une étape de polycondensation de la butanediamine comportant du carbone organique d'origine renouvelable sur un diacide aliphatique linéaire comportant 7 à 11 atomes de carbone. Le procédé de préparation ci-dessus peut être complété, dans une première variante, par deux étapes précédant l'étape de polycondensation précédemment citée : a) isolation d'acide succinique à partir d'une matière première renouvelable ; éventuellement purification, b) préparation de la butanediamine à partir d'acide succinique issu de l'étape précédente. Selon une deuxième variante, le procédé de préparation ci-dessus peut être complété par une étape précédant l'étape de polycondensation précédemment citée consistant en l'isolation de la butanediamine préparée par fermentation dans des micro-organismes génétiquement modifiés. L'invention se rapporte également à une composition comprenant au moins un polyamide selon l'invention. Une composition conforme à l'invention peut en outre comprendre au moins un deuxième polymère. Avantageusement, ce deuxième polymère peut être choisi parmi un polyamide semi-cristallin, un polyamide amorphe, un copolyamide semi-cristallin, un copolyamide amorphe, un polyetheramide, un polyétheramide, un polyesteramide et leurs mélanges. Préférentiellement, ce deuxième polymère est obtenu à partir d'une matière première renouvelable, c'est-à-dire répondant au test de la norme ASTM D6866. Ce deuxième polymère peut en particulier être choisi parmi l'amidon, qui peut être modifié et/ou formulé, la cellulose ou ses dérivés comme l'acétate de cellulose ou les éthers de cellulose, le polyacide lactique, le polyacide glycolique et les polyhydroxyalcanoate. La composition selon l'invention peut également comprendre en outre au moins un additif. Cet additif peut notamment être choisi parmi les charges, les fibres, les colorants, les stabilisants, notamment UV, les plastifiants, les modifiants chocs, les agents tensioactifs, les pigments, les azurants, les anti-oxydants, les cires naturelles et leurs mélanges. Parmi les charges, on peut notamment citer la silice, le noir de carbone, les nanotubes de carbone, le graphite expansé, l'oxyde de titane ou encore les billes de verre. De préférence, cet additif sera d'origine naturelle et renouvelable, c'est-à-dire répondant au test de la norme ASTM D6866. Si, à l'exception de l'acide N-heptyl-11-aminoundécanoïque, les dimères d'acides gras et les diamines cycloaliphatiques, les comonomères ou produits de départ envisagés dans la présente description (aminoacides, diamines, diacides) sont effectivement linéaires, rien n'interdit d'envisager qu'ils puissent en tout ou partie être ramifiés, tel que le 2-méthyl-1,5-diaminopentane, partiellement insaturés. On notera en particulier que le diacide carboxylique en C18 peut être l'acide octadécanedioïque, qui est saturé, ou bien l'acide octadécènedioïque, qui présente quant-àlui une insaturation. Le polyamide selon l'invention ou encore la composition selon l'invention peut être utilisé(e) pour constituer une structure. Cette structure peut être monocouche lorsqu'elle n'est formée que du polyamide ou que de la composition selon l'invention. Cette structure peut également être une structure multicouche, lorsqu'elle 20 comprend au moins deux couches et que l'une au moins des différentes couches formant la structure est formée du polyamide ou de la composition selon l'invention. La structure, qu'elle soit monocouche ou multicouche, peut notamment se présenter sous la forme de fibres, d'un film, d'un tube, d'un corps creux ou d'une pièce injectée. L'utilisation du polyamide ou de la composition selon l'invention peut également 25 être envisagée pour tout ou partie d'éléments de biens d'équipements électriques et électroniques tels que téléphone, ordinateur, systèmes multimédias. Les polyamides et compositions de l'invention peuvent être fabriqués selon les procédés habituels décrits dans l'art antérieur. On se référera en particulier au document DE 4318047 ou US 6 143 862. La présente invention va être maintenant décrite dans les exemples ci-dessous, de tels exemples étant donnés à but uniquement illustratif, et bien évidemment non limitatif. La présente invention va être maintenant décrite dans les exemples ci-dessous, de tels exemples étant donnés à but uniquement illustratif, et bien évidemment non limitatif. Différents homopolyamides et copolyamides ont été préparés à partir de 2, 3 ou 4 monomères selon les compositions particulières (Exemples A à G) données dans le tableau suivant. Les monomères utilisés sont : - la butanediamine issue d'une ressource renouvelable, notée DA4 dans le tableau, CAS 110-60-1 - l'acide adipique, noté DC6 dans le tableau, CAS 124-04-9 - l'acide azélaïque, noté DC9 dans le tableau, CAS 123-99-9 - l'acide sébacique, noté DC10 dans le tableau, CAS 111-20-6 - l'acide téréphtalique, noté T dans le tableau, CAS 100-21-0 - le caprolactame, noté L6 dans le tableau, CAS 105-60-2 - l'acide 11-aminoundécanoïque, noté Al1 dans le tableau, CAS 2432-99-7 - le lauryllactame, noté L12 dans le tableau, CAS 947-04-6 Le procédé de préparation, transposable pour l'ensemble des Exemples A à G, va 20 maintenant être décrit de manière détaillée pour l'Exemple A : 7,8g de butanediamine, 17.17g d'acide sébacique et 15g d'eau sont introduits dans un autoclave de 250mL. Ce mélange est chauffé sous agitation à 160°C puis l'eau est éliminée graduellement et la température montée à 220°C. La polymérisation est alors conduite sous pression autogène à 220°C. Après cette première étape, le prépolymère 25 obtenu est post-condensé sous balayage d'azote et de vapeur d'eau (10/1) à 220°C jusqu'à l'obtention d'un polyamide ayant la viscosité souhaitée. 30 %(w) C Exemples DA4 DC6 DC9 DC10 T %mol L6 %mol Al L12 %mol renouvelable %mol %mol %mol %mol %mol (ASTM D6866) A 50 0 0 50 0 0 0 0 100,0 B 50 0 50 0 0 0 0 0 100,0 C 50 0 0 25 25 0 0 0 69,2 D 50 25 0 25 0 0 0 0 75,0 E 25 0 0 25 0 50 0 0 53,8 F 40 0 0 40 0 0 0 20 70,0 G 40 0 0 25 15 0 20 0 84,0 REVENDICATIONS1. Polyamide comprenant au moins deux motifs répondant à la formulation générale suivante : 4.Y dans laquelle : 4 désigne la butanediamine, et Y représente un diacide carboxylique aliphatique linéaire comportant de 7 à 11 atomes de carbone, caractérisé en ce que la butanediamine comporte du carbone organique d'origine renouvelable déterminé selon la norme ASTM D6866, à l'exception du fait que lorsque le polyamide est un copolyamide, il ne peut comporter 100 % en masse de carbone organique issu de matières premières renouvelables par rapport à la masse totale de carbone du polyamide. 2. Polyamide selon la revendication 1, caractérisé en ce que le polyamide comporte au moins 10 % en masse, de préférence 20 % en masse, de préférence 50 % en masse de carbone d'origine renouvelable par rapport à la masse totale de carbone du polyamide. 3. Polyamide selon l'une quelconque des revendications précédentes, caractérisé en ce que le diacide Y est choisi parmi l'acide heptanedioïque (y=7), l'acide octanedioïque (y=8), l'acide azélaïque (y=9), l'acide sébacique (y=10) et l'acide undécanedioïque (y=11). 4. Polyamide selon l'une quelconque des revendications précédentes, caractérisé en ce que le polyamide est un homopolyamide. 5. Polyamide selon l'une quelconque des revendications précédentes, caractérisé en ce que le monomère Y comporte du carbone organique d'origine renouvelable déterminé selon la norme ASTM D6866. 17 6. Polyamide selon l'une quelconque des revendications précédentes, caractérisé en ce qu'il est de formule 4.9 et 4.10. 7. Polyamide selon l'une quelconque des revendications 1 à 4, caractérisé en ce qu'il est un copolyamide comprenant au moins deux motifs distincts répondant à la formulation générale suivante 4.Y/Z dans laquelle : 4 et Y sont tels que définis à l'une quelconque des revendications précédentes, Z est choisi parmi un motif obtenu à partir d'un aminoacide, un motif obtenu à partir d'un lactame et un motif répondant à la formule (diamine en Ca).(diacide en Cb), avec a représentant le nombre de carbones de la diamine et b représentant le nombre de carbones du diacide, a et b étant chacun compris entre 4 et 36. 8. Polyamide selon la revendication 7, caractérisé en ce qu'il est un copolyamide choisi parmi les copolyamides de formule suivante : 4.9/4.T, 4.9/4.I, 4.10/4.T, 4.10/4.I, T désignant l'acide téréphtalique et I désignant l'acide isophtalique, 4.9/4.6, 4.10/4.6, 4.9/4.12, 4.10/4.12, 4.9/6, 4.10/6, 4.9/12 et 4.10/12. 9. Procédé de préparation d'un polyamide tel que défini à l'une quelconque des revendications précédentes, comprenant au moins une étape de polycondensation de la butanediamine comportant du carbone d'origine renouvelable déterminé selon la norme ASTM D6866 sur un diacide aliphatique linéaire comportant de 7 à 11 atomes de carbone. 10. Composition comprenant au moins un polyamide selon l'une quelconque des revendications 1 à 8. 11. Composition selon la revendication 10, caractérisée en ce qu'elle comprend en outre au moins un deuxième polymère choisi parmi un polyamide semi-cristallin ou amorphe, un copolyamide semi-cristallin ou amorphe, un polyétheramide, un polyesteramide et leurs mélanges. 12. Composition selon la revendication 10 ou 11, caractérisée en ce que le deuxième polymère est obtenu à partir d'une matière première renouvelable déterminée selon la norme ASTM D6866. 13. Composition selon l'une quelconque des revendications 10 à 12, caractérisée en ce qu'elle comprend en outre au moins un additif, de préférence d'origine naturelle et renouvelable déterminée selon la norme ASTM D6866, cet additif étant choisi parmi les charges, les fibres, les colorants, les stabilisants, notamment UV, les plastifiants, les modifiants chocs, les agents tensioactifs, les pigments, les azurants, les anti-oxydants, les cires naturelles et leurs mélanges. 14. Utilisation d'un polyamide selon l'une quelconque des revendications 1 à 8 ou d'une composition selon l'une quelconque des revendications 10 à 13 pour constituer une structure monocouche ou au moins une couche d'une structure multicouche. 15. Utilisation selon la revendication 14, caractérisée en ce que la structure se présente sous la forme de fibres, d'un film, d'un tube, d'un corps creux ou d'une pièce 15 injectée.